(57)【要約】【課題】バリの発生を抑制する双ロール鋳造装置を提供する。【解決手段】一対の鋳造ロールと、鋳造ロールの回転軸方向両端に設けられたサイド堰と、鋳造ロールのロール間隙上方に配置され、略水平方向に開口し、鋳造ロールと対向するように形成された吐出口から鋳造ロールとサイド堰により形成される空間に溶融金属を供給するノズルと、ノズルの吐出口から吐出される溶融金属が鋳造ロールへ衝突するのを防止するための規制部分を有する吐出方向規制部材と、を備え、規制部分は、ノズルの吐出口の開口方向において、吐出口と当該吐出口と対向する鋳造ロールとの間に配置され、鋳片を鋳造する金属の融点よりも低い融点を有する材料から形成され、溶融金属の供給開始時から溶融金属にノズルの吐出口全体が浸漬されるまでは少なくとも存在し、その後溶融完了する厚みを有する双ロール鋳造装置が提供される。【選択図】図１
2018111113.tif 000002
【特許請求の範囲】
【請求項１】
一対の鋳造ロールと、
前記鋳造ロールの回転軸方向両端に設けられたサイド堰と、
前記鋳造ロールのロール間隙上方に配置され、略水平方向に開口し、前記鋳造ロールと対向するように形成された吐出口から前記鋳造ロールと前記サイド堰により形成される空間に溶融金属を供給するノズルと、
前記ノズルの前記吐出口から吐出される前記溶融金属が前記鋳造ロールへ衝突するのを防止するための規制部分を有する吐出方向規制部材と、
を備え、
前記規制部分は、前記ノズルの前記吐出口の開口方向において、前記吐出口と当該吐出口と対向する前記鋳造ロールとの間に配置され、鋳片を鋳造する金属の融点よりも低い融点を有する材料から形成され、前記溶融金属の供給開始時から前記溶融金属に前記ノズルの前記吐出口全体が浸漬されるまでは少なくとも存在し、その後溶融完了する厚みを有する、双ロール鋳造装置。
【請求項２】
前記規制部分の前記吐出口と対向する面は、前記鋳造ロールの回転軸方向及び鉛直方向に平行となるように配置される、請求項１に記載の双ロール鋳造装置。
【請求項３】
前記規制部分の厚みは、前記ノズルが前記溶融金属に浸漬されるノズル浸漬深さが、目標とするノズル浸漬深さになったときに溶融完了するように設定される、請求項１または２に記載の双ロール鋳造装置。
【請求項４】
請求項１〜３のいずれか１項に記載の双ロール鋳造装置を用いて鋳片の鋳造を行う、双ロール鋳造方法。
【請求項５】
鋳造開始時にダミーシートを用いる、請求項４に記載の双ロール鋳造方法。
【発明の詳細な説明】
【技術分野】
【０００１】
本発明は、鋳片を鋳造する双ロール鋳造装置及び双ロール鋳造方法に関する。
【背景技術】
【０００２】
双ロール鋳造装置によるアルミニウムや鉄等の金属ストリップの連続鋳造は、水平方向に対向配置された一対の鋳造ロールを冷却して相反方向に回転させ、当該鋳造ロール間に高温の溶融金属を供給して行われる。
【０００３】
双ロール鋳造装置１０を用いた双ロール鋳造法では、図８に示すように、回転する鋳造ロール１１ａ、１１ｂの両端に耐火物製のサイド堰１２ａ、１２ｂを設置し、鋳造ロール１１ａ、１１ｂ及びサイド堰１２ａ、１２ｂにより形成される空間１３に高温の溶融金属５を貯留して溶融金属５の湯溜りを形成させる。高温の溶融金属５は、タンディッシュ１４に収容され、ロール間隙（図９の符号１７）の上方に配置されたノズル１５を通して、タンディッシュ１４から空間１３に供給される。そして、空間１３に溶融金属５が供給されると、溶融金属５の湯溜りにおいて、内部を冷却されている鋳造ロール１１ａ、１１ｂの表面に凝固殻が形成される。凝固殻がロール間隙を通過する際に鋳造ロール１１ａ、１１ｂによって両側から貼り合わされるようにして送り出されることにより、ロール間隙からストリップ７となって取り出される。
【０００４】
双ロール鋳造装置により製造されるストリップ等の鋳片には、幅方向になるべく均一な厚みと組織を有することが要求される。このため、鋳造ロールの表面に向かって開口し、鋳造ロールの回転軸方向に沿って形成されたスリット状あるいは複数の開口からなる吐出口を有するノズルを用いて、鋳造ロールの表面に溶融金属を供給することが行われている（例えば、特許文献１〜３）。
【先行技術文献】
【特許文献】
【０００５】
【特許文献１】特開昭６２−２８２７５３号公報
【特許文献２】特開平９−１７４２０９号公報
【特許文献３】特開平９−１０８７９４号公報
【特許文献４】特開２０１３−２０８６３０号公報
【発明の概要】
【発明が解決しようとする課題】
【０００６】
しかし、特許文献１〜３のようなノズルを使用した場合、溶融金属５の供給開始時には、図９に示すように、高温の溶融金属５はノズル１５の吐出口１６から鋳造ロール１１ａ、１１ｂの表面に対して水平方向に吐出される。図８に示したような溶融金属５の湯溜まりが形成された定常状態では、ノズル１５から吐出された溶融金属５は湯溜まりによって吐出速度が弱められ、高温の溶融金属５が鋳造ロール１１ａ、１１ｂの表面に直接衝突することはない。しかし、溶融金属５の供給開始時は、湯溜まりが形成されていないため、ノズル１５から吐出した溶融金属５が高温の噴流として鋳造ロール１１ａ、１１ｂの表面に衝突する。また、溶融金属５の供給開始時、鋳造ロール１１ａ、１１ｂは回転されていないため、図１０に示すように鋳造ロール１１ａ、１１ｂの一部の表面に高温の熱衝撃が与えられることになる。
【０００７】
また、溶融金属５の供給開始時では、溶融金属５は吐出口１６の開口と対向する鋳造ロール１１ａ、１１ｂの表面に集中的に供給されるため、鋳造ロール１１ａ、１１ｂのキッシングポイントより周方向上方において温度が高くなる。このため、図１１に示すように、鋳造ロール１１ａ、１１ｂはキッシングポイントより周方向上方において回転軸方向に膨張して、キッシングポイント付近において耐火物製のサイド堰１２ａ、１２ｂと鋳造ロール１１ａ、１１ｂと間に隙間が形成されてしまう。
【０００８】
この隙間から溶融金属５が漏れると、製造された鋳片には端部にバリが生じる。生じたバリが大きいと、鋳片が鋳造方向に移動する際にサイド堰１２ａ、１２ｂの耐火物面を傷めてしまい、さらなる溶融金属５の漏れにつながり、さらには、鋳片の破断や大量の溶融金属５の漏洩による鋳造中止にもつながる。また、サイド堰１２ａ、１２ｂと接触している鋳造ロール１１ａ、１１ｂの端面も傷めてしまい、鋳造ロール１１ａ、１１ｂの補修も必要となる。
【０００９】
例えば特許文献４には、発生するバリへの対策として、サイド堰の溶融金属と接する面に開口を形成し、鋳片の幅方向に厚みの小さい横バリを発生させるように構成された双ロール式連続鋳造装置が開示されている。しかし、特許文献４では、バリカッターで除去しやすい横バリを意図的に発生させることで縦バリの発生を抑制するものであり、バリの発生自体を抑制するものではない。このため、バリを除去する作業は必要である。
【００１０】
そこで、本発明は、上記問題に鑑みてなされたものであり、本発明の目的とするところは、バリの発生を抑制することが可能な、新規かつ改良された双ロール鋳造装置及び双ロール鋳造方法を提供することにある。
【課題を解決するための手段】
【００１１】
上記課題を解決するために、本発明のある観点によれば、一対の鋳造ロールと、鋳造ロールの回転軸方向両端に設けられたサイド堰と、鋳造ロールのロール間隙上方に配置され、略水平方向に開口し、鋳造ロールと対向するように形成された吐出口から鋳造ロールとサイド堰により形成される空間に溶融金属を供給するノズルと、ノズルの吐出口から吐出される溶融金属が鋳造ロールへ衝突するのを防止するための規制部分を有する吐出方向規制部材と、を備え、規制部分は、ノズルの吐出口の開口方向において、吐出口と当該吐出口と対向する鋳造ロールとの間に配置され、鋳片を鋳造する金属の融点よりも低い融点を有する材料から形成され、溶融金属の供給開始時から溶融金属にノズルの吐出口全体が浸漬されるまでは少なくとも存在し、その後溶融完了する厚みを有する、双ロール鋳造装置が提供される。
【００１２】
規制部分の吐出口と対向する面は、鋳造ロールの回転軸方向及び鉛直方向に平行となるように配置されてもよい。
【００１３】
また、規制部分の厚みは、ノズルが溶融金属に浸漬されるノズル浸漬深さが、目標とするノズル浸漬深さになったときに溶融完了するように設定されてもよい。
【００１４】
また、上記課題を解決するために、本発明の別の観点によれば、上述の双ロール鋳造装置を用いて鋳片の鋳造を行う、双ロール鋳造方法が提供される。
【００１５】
このとき、鋳造開始時にダミーシートを用いてもよい。
【発明の効果】
【００１６】
以上説明したように本発明によれば、バリの発生を抑制することができる。鋳片端部での疵の発生や端部のトリム等の歩留まり落ちの要因であったバリの発生が抑制されるので、鋳片の鋳造歩留まりを向上できるとともに、鋳造ロール等のロールメンテナンスの負荷を軽減することができる。
【図面の簡単な説明】
【００１７】
【図１】本実施形態に係る吐出方向規制部材を備える双ロール鋳造装置の概略構成を示す概略側面図であって、溶融金属の供給開始時の状態を示す。
【図２】図１の平面図である。
【図３】同実施形態に係る吐出方向規制部材を備える双ロール鋳造装置の概略構成を示す概略側面図であって、定常状態を示す。
【図４】図３の平面図である。
【図５】同実施形態に係る双ロール鋳造装置の吐出方向規制部材の構成を説明するための説明図である。
【図６】従来の双ロール鋳造装置において、溶融金属の供給開始時のダミーシートとの関係を示す説明図である。
【図７】本実施形態に係る双ロール鋳造装置において、溶融金属の供給開始時のダミーシートとの関係を示す説明図である。
【図８】一般的な双ロール鋳造装置の構成を示す概略斜視図である。
【図９】従来の鋳造ロールへの溶融金属の供給開始時における状態を示す説明図である。
【図１０】図９を上面から見た状態を示す説明図である。
【図１１】鋳造ロールとサイド堰とにより形成された空間に溶融金属の湯溜まりが形成された定常状態を示す説明図である。
【発明を実施するための形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
＜１．双ロール鋳造装置の構成＞
まず、図１〜図４を参照して、本発明の一実施形態に係る吐出方向規制部材を備える双ロール鋳造装置の概略構成について説明する。図１は、本実施形態に係る吐出方向規制部材を備える双ロール鋳造装置の概略構成を示す概略側面図であって、溶融金属の供給開始時の状態を示す。図２は、図１の平面図である。図３は、本実施形態に係る吐出方向規制部材を備える双ロール鋳造装置の概略構成を示す概略側面図であって、溶融金属の湯溜まりが形成された定常状態を示す。図４は、図３の平面図である。
【００２０】
本実施形態に係る双ロール鋳造装置１００は、図８に示した一般的な双ロール鋳造装置１０の構成と略同一であり、ノズルから鋳造ロールとサイド堰により形成される空間へ供給される溶融金属の吐出方向を規制する吐出方向規制部材を備える点で相違する。すなわち、本実施形態に係る双ロール鋳造装置１００は、図１に示すように、一対の鋳造ロール１１０ａ、１１０ｂと、サイド堰１２０ａ、１２０ｂと、ノズル１５０と、吐出方向規制部材１８０とを備える。
【００２１】
一対の鋳造ロール１１０ａ、１１０ｂは、供給された溶融金属５を冷却して凝固させ、鋳片を形成させる。鋳造ロール１１０ａ、１１０ｂは、所定の大きさの間隙（「ロール間隙」ともいう。）を有して略水平方向に対向して配置されている。鋳造ロール１１０ａ、１１０ｂは内部を冷却されており、溶融金属５を冷却して凝固殻を形成させる。鋳造ロール１１０ａ、１１０ｂのロール間隙の上方には、タンディッシュ（図示せず。）から溶融金属５を供給するノズル１５０が配置されている。ノズル１５０から溶融金属５の供給が開始されると、鋳造ロール１１０ａ、１１０ｂの上部側の表面とサイド堰１２０ａ、１２０ｂの内面とにより形成される空間に溶融金属５が貯留されていき、湯溜まりを形成する。溶融金属５は、ノズル１５０の吐出口１６０が溶融金属５に浸漬されるくらいまで貯留される。
【００２２】
図３及び図４に示すように、溶融金属５の湯溜まりが形成され、定常状態となると、鋳造ロール１１０ａ、１１０ｂは、当該鋳造ロール１１０ａ、１１０ｂの表面に形成された凝固殻を下方へ送り出すように互いに逆回転となるように回転される。凝固殻は、ロール間隙を通過する際に鋳造ロール１１０ａ、１１０ｂによって両側から貼り合わされるようにして送り出されることで、ロール間隙からストリップ７となって取り出される。
【００２３】
サイド堰１２０ａ、１２０ｂは、鋳造ロール１１０ａ、１１０ｂとともに溶融金属５の湯溜まりを形成させる耐火物製の板状部材である。サイド堰１２０ａ、１２０ｂは、鋳造ロール１１０ａ、１１０ｂの両端に設けられ、例えば鋳造ロール１１０ａ、１１０ｂの回転軸の高さ位置から上端までの鋳造ロール１１０ａ、１１０ｂ間を覆うように設けられる。これにより、溶融金属５の湯溜まりを形成させるための空間を形成することができる。
【００２４】
ノズル１５０は、タンディッシュ（図示せず。）に収容された溶融金属５を鋳造ロール１１０ａ、１１０ｂ及びサイド堰１２０ａ、１２０ｂにより形成される空間に供給する。ノズル１５０は、略水平方向に開口する吐出口１６０が鋳造ロール１１０ａ、１１０ｂと対向するように形成されている。本実施形態において、吐出口１６０は、図２に示すように、各鋳造ロール１１０ａ、１１０ｂについて、回転軸方向（Ｙ軸方向）に沿ってそれぞれ４つの開口部１６１〜１６４、１６５〜１６８が形成されている。これにより、製造される鋳片の厚みを幅方向に均一にし易くなる。なお、吐出口１６０の形状はかかる例に限定されず、開口部の数は４つ以外でもよく、鋳造ロールの回転軸方向に沿った１本のスリット状の開口としてもよい。
【００２５】
吐出方向規制部材１８０は、鋳造ロール１１０ａ、１１０ｂ及びサイド堰１２０ａ、１２０ｂにより形成される空間にノズル１５０から溶融金属５の供給が開始された供給開始時に、吐出口１６０から吐出する溶融金属５の吐出方向を規制する部材である。吐出方向規制部材１８０は、図１に示すように、一対の規制部材１８０ａ、１８０ｂからなり、各鋳造ロール１１０ａ、１１０ｂに対応して設けられる。規制部材１８０ａは、当該部材を設備に固定させるための支持部１８１ａと、支持部１８１ａから突出する突出部１８３ａとからなる。同様に、規制部材１８０ｂも、支持部１８１ｂと突出部１８３ｂとからなる。突出部１８３ａ、１８３ｂは、対向する吐出口１６０（開口部１６１〜１６４、１６５〜１６８）と所定の距離だけ離隔した位置に配置される。突出部１８３ａ、１８３ｂは、吐出口１６０から吐出する溶融金属５を受け止め、流れの向きを変更する規制部分である。
【００２６】
吐出方向規制部材１８０は、鋳造ロール１１０ａ、１１０ｂ及びサイド堰１２０ａ、１２０ｂにより形成される空間への溶融金属５の供給開始時に、吐出口１６０から吐出された溶融金属５がそのまま吐出口１６０の開口と対向する鋳造ロール１１０ａ、１１０ｂの表面に向けて流れないようにするために設けられる。一方で、溶融金属５の湯溜まりが形成された定常状態では、介在物の鋳片への混入を抑制するために溶融金属５が湯溜まりに水平方向に供給されるのがよい。そこで、本実施形態では、鋳片を鋳造する金属の融点よりも低い融点を有する材料を用いて吐出方向規制部材１８０を形成する。これにより、鋳造ロール１１０ａ、１１０ｂへの溶融金属５の供給開始時には突出部１８３ａ、１８３ｂが存在し、溶融金属５の湯溜まりの湯面高さが所定の位置となったときには突出部１８３ａ、１８３ｂは溶融するようにし、溶融金属５の供給開始時に吐出口１６０の開口と対向する鋳造ロール１１０ａ、１１０ｂの表面へ高温の溶融金属５が衝突するのを防止することができる。ここで、突出部１８３ａ、１８３ｂの吐出口と対向する面が、鋳造ロールの回転軸方向及び鉛直方向に平行となるように配置されれば、溶融金属５の供給開始時の吐出流がキッシングポイントへ向かうので望ましい。
【００２７】
＜２．吐出方向規制部材＞
以下、図５に基づいて、吐出方向規制部材１８０の構成について、より詳細に説明する。図５は、本実施形態に係る双ロール鋳造装置１００の吐出方向規制部材１８０の構成を説明するための説明図である。
【００２８】
吐出方向規制部材１８０は、鋳造ロール１１０ａ、１１０ｂ及びサイド堰１２０ａ、１２０ｂにより形成される空間への溶融金属５の供給開始時から所定の期間、吐出口１６０から吐出された溶融金属５が噴流として鋳造ロール１１０ａ、１１０ｂへ直接衝突しないようにする部材であり、本実施形態では、鋳片を鋳造する金属の融点よりも低い融点を有する材料を用いて形成される。吐出方向規制部材１８０に用いる材料は、鋳造する金属と成分が近いものが望ましい。
【００２９】
また、吐出方向規制部材１８０の突出部１８３ａ、１８３ｂには吐出口１６０から吐出する溶融金属５が衝突する。このため、突出部１８３ａ、１８３ｂは、溶融金属５が衝突しても容易に変形することなく溶融貫通して消失するように、所定の厚みを持たせて形成するのがよい。より具体的には、突出部１８３ａ、１８３ｂの厚みは、溶融金属５の供給開始時から溶融金属５に吐出口１６０全体が浸漬されるまでは少なくとも存在するように設定する。ここで、溶融金属５の湯面からノズル１５０の下端までの距離をノズル浸漬深さとすると、溶融金属５の湯面の上昇に伴ってノズル１５０が溶融金属５に浸漬されていくことで変動するノズル浸漬深さは、目標とするノズル浸漬深さ（以下、「目標ノズル浸漬深さ」ともいう。）になったときに溶融完了するように設定されるのが望ましい。
【００３０】
目標ノズル浸漬深さは、少なくとも吐出口１６０全体が溶融金属５に浸漬する状態となるノズル浸漬深さに設定する必要がある。この条件を満たす中で、ノズル浸漬深さを浅く設定するほど吐出流が下方へ向かう時間が短くなるため、介在物の鋳片への混入が抑制される。しかし、その一方で、ノズル浸漬深さを浅く設定し過ぎると操業時に吐出口１６０全体が溶融金属５に浸漬する前に突出部１８３ａ、１８３ｂが溶融完了する可能性が高まる。したがって、吐出口１６０全体が溶融金属５に浸漬する前に突出部１８３ａ、１８３ｂが溶融完了しないノズル浸漬深さの範囲を検討し、目標ノズル浸漬深さを設定するのがよい。目標ノズル浸漬深さを深く設定するほど、溶融金属５の供給開始から目標ノズル浸漬深さとなるまでの時間が長くなるので、突出部１８３ａ、１８３ｂの厚みｗは厚く設定される。
【００３１】
突出部１８３ａ、１８３ｂの厚みｗは、通常１０〜３０ｍｍ程度とされる。また、吐出方向規制部材１８０は、薄板を束ねて形成したものを用いてもよい。なお、目標ノズル浸漬深さを定常状態でのノズル浸漬深さよりも浅く設定すれば、突出部１８３ａ、１８３ｂが溶融完了後も、溶融金属５の湯面は定常状態になるまで上昇する。
【００３２】
例えば、突出部１８３ａ、１８３ｂについて、初期温度を常温（例えば３００Ｋ）とし、一片側は断熱条件、他片側は供給される溶融金属５の温度条件を仮定する。そして、突出部１８３ａ、１８３ｂの密度、比熱、熱伝導率、溶融潜熱を与えて非定常伝熱計算し、突出部１８３ａ、１８３ｂのすべてが固相線温度以上になる時間を算出する。なお、完全溶融条件は液相線温度であるが、固液共存域でも注入流が貫通する可能性があるので、安全をとって固相線温度以上となる時間を算出する。そして、算出された時間と、設定された操業条件で溶融金属５が定常状態時の湯面位置に到達する時間とを比較することにより、突出部１８３ａ、１８３ｂに必要な厚みを決定することができる。
【００３３】
なお、突出部１８３ａ、１８３ｂが溶融するまでは、突出部１８３ａ、１８３ｂが変形せずに吐出口１６０からの吐出流が下方に向かう所望の流れとなるように、突出部１８３ａ、１８３ｂを支持する支持部１８１ａ、１８１ｂの支持構造を強固にして変形を抑制することが望ましい。支持部１８１ａ、１８１ｂは、突出部１８３ａ、１８３ｂと同一材質から形成してもよいが、この場合、定常状態での溶融金属５の湯面位置より上方に設けるようにする。また、支持部１８１ａ、１８１ｂを突出部１８３ａ、１８３ｂと同一材質にて形成した場合、例えば支持部１８１ａ、１８１ｂをノズル１５０に固定させると、ノズル１５０は溶融金属５が流れて高温となっていることから、支持部１８１ａ、１８１ｂが溶融してしまう可能性がある。このため支持部１８１ａ、１８１ｂは、例えば図５に示すように、支持部１８１ａ、１８１ｂが溶解するような高温とならない双ロール鋳造装置１００の構成部材等に取り付けるようにするのがよい。支持部１８１ａ、１８１ｂを取り付ける部材としては、例えば溶融金属５の湯溜まりに挿入されるスカム堰１９０を支持する支持部材１９１、その他の支持部材１９３等を用いることができる。
【００３４】
また、吐出方向規制部材１８０の突出部１８３ａ、１８３ｂの下端は、図５に示すように、吐出口１６０の下端よりも下方に位置するように設けられる。突出部１８３ａ、１８３ｂの下端が吐出口１６０の下端の位置Ｌより上方にあると、吐出口１６０からの溶融金属５の吐出流が突出部１８３ａ、１８３ｂからすり抜けてしまい、吐出口１６０の開口と対向する鋳造ロール１１０ａ、１１０ｂの表面へ高温の溶融金属５が衝突してしまう。このため、鋳造ロール１１０ａ、１１０ｂの局所的な温度上昇を十分に抑制できず、鋳造ロール１１０ａ、１１０ｂがキッシングポイントより周方向上方において回転軸方向へ膨張する可能性がある。したがって、吐出方向規制部材１８０の突出部１８３ａ、１８３ｂの下端は、吐出口１６０の下端よりも下方に位置するように設けるのがよい。
【００３５】
なお、吐出方向規制部材１８０と鋳造ロール１１０ａ、１１０ｂとの距離ｄは、特に限定はされないが、少なくとも吐出方向規制部材１８０と鋳造ロール１１０ａ、１１０ｂとが接触しないようにする必要がある。
【００３６】
このような本実施形態に係る双ロール鋳造装置１００を用いることで、溶融金属５の供給開始時の鋳造ロール１１０ａ、１１０ｂの局所的な加熱が抑制される。
【００３７】
ここで、双ロール鋳造においては、鋳造後に鋳片を巻き取る都合上、鋳造開始時にはダミーシートと呼ばれる薄板が配置される。図６に、従来の双ロール鋳造装置におけるダミーシート１９ａ、１９ｂの配置と、溶融金属５の供給開始時の状態を示す。図６に示すように、ダミーシート１９ａ、１９ｂは、キッシングポイントより上方まで鋳造ロール１１ａ、１１ｂに沿うように配置され、溶融金属５が凝固した凝固殻と結合されて鋳造をガイドする。このダミーシート１９ａ、１９ｂは冷却材も兼ねており、溶融金属５がロールに直接衝突しないようにする機能も有する。ダミーシート１９ａ、１９ｂが設けられているキッシングポイント付近のロール温度は、溶融金属５が衝突しても温度上昇が抑制されるため、他の部分と比較して低くなる。このため、図６のように溶融金属５がダミーシート１９ａ、１９ｂに接触する部分と、鋳造ロール１１ａ、１１ｂと直接接触する部分とが存在すると、鋳造ロール１１ａ、１１ｂの回転軸方向への膨張がより顕著となる可能性がある。
【００３８】
そこで、図６に示したようなダミーシート１９ａ、１９ｂの上方で溶融金属５が鋳造ロール１１ａ、１１ｂと直接接触する部分がなくなるように、ダミーシート１９ａ、１９ｂをさらに上方まで設け、鋳造ロール１１ａ、１１ｂの局所的な加熱を抑制することも考えられる。しかし、鋳造ロール１１ａ、１１ｂのキッシングポイントより周方向上方に長くダミーシート１９ａ、１９ｂを設けると、ダミーシート１９ａ、１９ｂに衝突した溶融金属５が凝固して形成される凝固層は、ダミーシート１９ａ、１９ｂが設けられていない場合よりもさらに厚くなる。このため、その後鋳造が開始されると、分厚い凝固層がキッシングポイントを通過する際に鋳造ロール１１ａ、１１ｂのロール間隙を大きく押し広げることとなり、鋳造開始時の鋳造トラブルに繋がる。したがってダミーシート１９ａ、１９ｂは上方まで延設することができず、吐出口から吐出された溶融金属５が鋳造ロール１１ａ、１１ｂに直撃することを避けることができない。
【００３９】
このように冷却材として機能するダミーシート１９ａ、１９ｂが配置されていても、溶融金属５の吐出流が吐出口の開口と対向する鋳造ロール１１ａ、１１ｂの表面に直撃するため、鋳造ロール１１ａ、１１ｂはキッシングポイントより周方向上方において局所的に加熱されて回転軸方向に膨張する。そして、鋳造ロール１１ａ、１１ｂに一定の圧力で押し付けられているサイド堰１２ａ、１２ｂが押し広げられ、キッシングポイント付近において鋳造ロール１１ａ、１１ｂとサイド堰１２ａ、１２ｂとの間に定常的な隙間が生ずるようになる。したがって、溶融金属５の供給が進むにつれて、溶融金属５の一部は鋳造ロール１１ａ、１１ｂとサイド堰１２ａ、１２ｂとの隙間に浸潤し、鋳片のバリとなる。
【００４０】
一方、図７に示す本実施形態に係る双ロール鋳造装置では、吐出方向規制部材１８０が設けられていることで、供給開始時の溶融金属５の流れは、吐出方向規制部材１８０の突出部１８３ａ、１８３ｂに衝突して、下方に向けられる。これにより、鋳造ロール１１０ａ、１１０ｂ上に設置されたダミーシート１９５ａ、１９５ｂに対して溶融金属５を落下させることができ、ダミーシート１９５ａ、１９５ｂを周方向に延設することもなく、溶融金属５が鋳造ロール１１０ａ、１１０ｂに直撃しないようにすることができる。ダミーシート１９５ａ、１９５ｂは冷却材としても機能するため、鋳造ロール１１０ａ、１１０ｂの局所的な温度上昇が防止され、回転軸方向への膨張は抑制される。したがって、鋳造ロール１１０ａ、１１０ｂとサイド堰１２０ａ、１２０ｂとの隙間から溶融金属５が漏れ出ることがなく、バリの発生を抑制できる。
【００４１】
また、従来は、図９に示したように、鋳造ロール１１ａ、１１ｂの表面に吐出された溶融金属５は、鋳造ロール１１ａ、１１ｂの表面上で回転軸方向には殆ど広がることなく上方へ広がっていた。このため、鋳造ロール１１ａ、１１ｂによる冷却で、鋳造ロール１１ａ、１１ｂの回転軸方向中央部に厚い凝固層が形成される。このような状態から鋳造開始により鋳造ロール１１ａ、１１ｂの回転が始まると、鋳造ロール１１ａ、１１ｂの回転軸方向中央部に形成された凝固層は下方に移動し、鋳造ロール１１ａ、１１ｂのロール間隙１７を通過する。この際、一時的にロール間隙１７を広げることとなり、鋳造開始時の鋳造トラブルに繋がる。一方、図７に示す本実施形態に係る双ロール鋳造装置では、吐出方向規制部材１８０を設けることで、供給された溶融金属５が鋳造ロール１１０ａ、１１０ｂの表面に沿って上方へ広がることも抑制され、鋳造開始時の鋳造トラブルの発生も抑制することができる。
【実施例】
【００４２】
実施例として、本発明の吐出方向規制部材が設けられた双ロール鋳造装置を用いたときの、鋳片のバリ発生状況について検証した。
【００４３】
本実施例では、幅４００ｍｍ、直径６００ｍｍの鋳造ロールを備える双ロール鋳造装置において、鋳造速度０．９ｍ／ｓ、厚み１．５ｍｍの鋳片を接触弧角４５°で鋳造した。鋳造ロールに対する溶融金属の供給は、外厚み３０ｍｍのフラットノズルを用いて行った。当該フラットノズルは、内厚み２０ｍｍ、内幅１７０ｍｍ、内容量４．２Ｌであり、定常状態における湯溜まりの湯面に対する吐出口中心の浸漬深さは２５ｍｍとした。フラットノズルはスリット状の吐出口を有し、吐出口の開口が鋳造ロールと対応するように配置した。吐出口の寸法は高さ８ｍｍ、幅１７０ｍｍとし、幅方向２箇所に、スリット幅が等間隔となるように強度確保のための１０ｍｍ幅の支柱がある。そして、吐出口の開口方向において、吐出口と鋳造ロールとの間に吐出方向規制部材を配置した。吐出方向規制部材は、Ｃ：１．００質量％、Ｍｎ：０．４５質量％、Ｐ：０．０２３質量％、Ｓ：０．０３８質量％を含有する鋼板（液相線温度１４７０℃、固相線温度１４５０℃）から形成した。
【００４４】
溶融金属は、Ｃ：０．２５質量％、Ｓｉ：０．３５質量％、Ｍｎ：０．９０％質量、Ｐ：０．０４０質量％、Ｓ：０．００６質量％を含有する鋼（液相線温度１５２０℃、固相線温度１５００℃）とし、フラットノズル上方に設けられているタンディッシュ内に、供給開始前温度１６００℃の溶融金属を深さ３００ｍｍで貯留した状態で、タンディッシュとノズルとの連通状態を設定するストッパーを全開状態相当に設定し、鋳造ロールへの溶融金属の供給を開始した。このとき、タンディッシュからノズルへは、直径４０ｍｍの羽口ノズルを介して溶融金属を注入した。このときの溶融金属の流量は３Ｌ／ｓであった。定常状態における溶融金属の湯面は、鋳造ロールのキッシングポイントから２１０ｍｍ上方にあり、湯溜まりの容積は４．８Ｌであった。すなわち、ノズル内の容積と湯溜まりの容積との合計は９Ｌであり、注入速度３Ｌ／ｓであることから、約３秒で定常状態における溶融金属の湯面位置に到達する条件であった。吐出方向規制部材の突出部の厚さは、予め上述の計算により算出し、３ｍｍとした。
【００４５】
なお、比較例として、吐出方向規制部材を備えていない従来の双ロール鋳造装置を用いて鋳造された鋳片のバリの発生状況を検証した。
【００４６】
鋳造された鋳片５０ｍｍについて、バリの発生状況を検証したところ、まず、比較例として、吐出方向規制部材を備えていない従来の双ロール鋳造装置を用いて鋳造された鋳片には、最大２ｍｍ、平均０．５ｍｍのバリが発生していた。一方、本発明の吐出方向規制部材が設けられた双ロール鋳造装置により製造された鋳片では、最大のバリは０．２ｍｍであり、平均も０．１ｍｍ未満であった。以上より、本発明の吐出方向規制部材を備えた双ロール鋳造装置を用いることで、バリの発生が抑制されることがわかる。これより、鋳片の鋳造歩留まりを向上できるとともに、鋳造ロール等のロールメンテナンスの負荷が軽減されることが期待できる。
【００４７】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００４８】
５                  溶融金属
７                  ストリップ
１３                空間
１４                タンディッシュ
１００              双ロール鋳造装置
１１０ａ、１１０ｂ  鋳造ロール
１２０ａ、１２０ｂ  サイド堰
１５０              ノズル
１６０              吐出口
１６１〜１６８      開口部
１８０              吐出方向規制部材
１８０ａ、１８０ｂ  規制部材
１８１ａ、１８１ｂ  支持部
１８３ａ、１８３ｂ  突出部
１９０              スカム堰
１９１、１９３      支持部材
１９５ａ、１９５ｂ  ダミーシート
【図１】
2018111113.tif 000003
【図２】
2018111113.tif 000004
【図３】
2018111113.tif 000005
【図４】
2018111113.tif 000006
【図５】
2018111113.tif 000007
【図６】
2018111113.tif 000008
【図７】
2018111113.tif 000009
【図８】
2018111113.tif 000010
【図９】
2018111113.tif 000011
【図１０】
2018111113.tif 000012
【図１１】
2018111113.tif 000013